FR 2826908 A1 20030110 FR 0109024 A 20010706 vide (49) elle-même superposoe sur le noyau (48). Structure multicouche pour le conditionnement de produit et procédé de fabrication de ladite structure La présente invention concerne une structure multicouche pour le conditionnement de produit. La présente invention concerne également un s procédé de fabrication de cette structure multicouche. Dans l'art antérieur, il est connu lors de la fabrication de pots préformés, en polystyrène ou en polypropylène, par exemple pour des produits laitiers, d'ajouter des additifs antistatiques. Ce traitement antistatique permet en particulier d'éviter que des poussières viennent s'agglomérer sur la surface du o pot lors de manipulations, de stockage, de convoyage du pot ou de frottement du pot et ainsi donner un aspect inesthétique au produit lorsque celui-ci est sur les linéaires. Ce traitement antistatique a d'abord été réalisé avec des additifs constitués de gras mélangé avec le polypropylène ou le polystyrène et qui vont migrer avec le temps vers la surface du pot pour créer une fine pellicule sur la surface du pot. Cette pellicule hydrophile sera chargée de dissiper les charges électriques apparaissant sur la surface du pot lors des manipulations ou des frottements du pot. Toutefois, ce type d'additif est tributaire de l'humidité amblante. Cela o signifie que par période humide cette pellicule sera efficace alors qu'en période sèche, elle le sera beaucoup moins. De plus, ces additifs ne sont pas permanents et disparaissent en se volatilisant au fur et à mesure qu'ils parviennent jusqu'à la surface du pot. Certes, il est possible de mettre des additifs ayant des effets à court terme ou à long terme mais ceci ne constitue pas une solution satisfaisante, la durée de vie des produits contenus dans les pots préformés étant très variable. Une solution à ces problèmes consiste à placer une couche d'un composé antistatiq ue su r la surface du pot. Ce prod u it antistatique est par exemple, dans le cas o le pot est en polypropylène, à base de polypropylène 2 2826908 et de polyéther block amide (connu sous le nom de PEBA). Ce composé, à l'inverse des produits utilisés dans l'art antérieur, est non tributaire de l'humidité amblante et est permanent. Ce produit présente également l'avantage par rapport à d'autres composés antistatiques d'être agréé pour l'alimentaire. s Ce composé est disposé sous forme d'une couche sur la surface du pot à protéger constituée de polypropylène. Pendant le thermoformage du pot, en particulier des surfaces latérales du pot, I'étirement des surfaces peut provoquer un décrochage de la couche de PEBA. Ceci ne pose pas de problème lors de l'usage du pot mais devient o rédhibitoire lors de l'impression effectuée sur la surface du pot, un pelage de la couche de PEBA étant alors observée. Ce problème peut être évité en déposant une couche très épaisse de PEBA sur le pot, toutefois le PEBA est un produit cher et il pourrait para^'tre intéressant de ne mettre qu'une fine couche de PEBA pour ne pas augmenter considérablement les coûts de production. La présente invention a donc pour objet de pallier les inconvénients de l'art antérieur en proposant un moyen de disposer une fine couche de PEBA sur le polypropylène, cette couche de PEBA ne subissant aucun décrochage lors de la phase de la fabrication ou de l'impression. o Ce but est atteint par une structure multicouche pour le conditionnement de produit obtenu par coextrusion, caractérisée en ce qu'elle comprend au moins deux couches superposées, - une couche d'un composé antistatique permanent à base de polypropylène et de polyéther block amides (PEBA), une couche de structure, dite première couche de structure, comprenant un mélange d'anhydride malélque greffé sur du polypropylène homopolymère et de polypropylène sous forme de copolymère. Selon une autre particularité, le polypropylène de la première couche o de structure comprend au minimum 30% de copolymère de poiypropylène. 3 2826908 Selon une autre particularité, la structure comprend une couche de structure, dite deuxième couche de structure, sur la première couche de structure, cette deuxième couche de structure comprenant du polypropylène. Selon une autre particularité, la structure comprend une couche de contact alimentaire située à 1'extérieur sur la deuxième couche de structure comprenant du polypropylène de fluidité supérieure au polypropylène de la première couche de structure et de la deuxième couche de structure. Selon une autre particularité, entre la première couche de structure et la deuxième couche de structure est intercalée une couche de polymère o barrière à l'oxygène, cette couche barrière à l'oxygène étant liée à chacune de la première couche de structure et de la deuxième couche de structure par une couche adhésive comprenant de l'anhydride maléique greffé sur du polypropylène. Selon une autre particularité, entre la couche adhésive de la couche s barrière à l'oxygène sur la deuxième couche de structure et la deuxième couche de structure est intercalée une couche de structure, dite troisième couche de structure comprenant du polypropylène. Selon une autre particularité, la première couche de structure est divisée en deux couches distinctes, une couche de structure, dite quatrième o couche de structure, comprenant du polypropylène et une couche adhésive assurant l'accrochage de cette dernière couche de structure avec la couche antistatique et comprenant de l'anhydride malélque greffé sur du polypropylène. Selon une autre particularité, chaque couche de structure comprend un mélange à base de polyoléfine et de pigments organiques et/ou minéraux pour s la coloration du polypropylène. Selon une autre particularité, la couche polymère barrière à l'oxygène est à base d'EVOH (copolymère d'éthylène et d'alcool polyvinylique). Selon une autre particularité, la couche polymère barrière à l'oxygène consiste en EVOH. 4 2826908 Selon une autre particularité, la première, la troisième et la quatrième couche de structure comprennent un broyé de la structure multicouche obtenue. Selon une autre particularité, la première couche de structure, la s troisième couche de structure et la quatrième couche de structure, comprennent un mélange à base de polyoléfine et de matière active et neutralisante pour permettre le recyclage du broyé lorsque celui-ci est obtenu à partir d'une structure comprenant de l'EVOH. Selon une autre particularité, le polypropylène de la deuxième, o troisième et quatrième couche de structure est à base d'homopolymère de polypropylène eVou de copolymère de polypropylène. Selon une autre particularité, la couche de composé antistatique a une épaisseur représentant 1,5% maximum de 1'épaisseur totale de la structure. Un autre but de l'invention est de proposer un procédé pour fabriquer la s structure multicouche selon l'invention. Ce but est atteint par un procédé pour fabriquer la structure multicouche décrite ci-dessus, caractérisé en ce qu'il comprend, - I'introduction de chaque matière constituant chaque couche de la structure dans une extrudeuse, - I'introduction de la matière sortant d'une extrudeuse et constituant une couche de la structure, dans un canal central d'un répartiteur alimentant une filière de fabrication de feuilles multicouches, - I'introduction des matières sortant des autres extrudeuses et constituant les autres couches de la structure, chacune, dans un s élément du répartiteur, ces éléments étant juxtaposés le long du répartiteur et comportant chacun un canal débouchant dans le canal central relié à la filière. 2826908 L'invention, avec ses caractéristiques et avantages, ressortira plus clairement à la lecture de la description faite en référence aux dessins annexés dans lesquels: - la figure 1 représente schématiquement l'installation de coextrusion, s - les figures 2a et 2 b représentent une variante de la configuration de la structure selon l'invention, respectivement symétrique et asymétrique, - la figure 3 représente une variante à la configuration à la structure selon l'invention, - les figures 4a et 4b représentent une autre variante de la configuration o de la structure selon l'invention, respectivement symétrique et asymétrique, - la figure 5 représente une variante à la configuration de la structure selon l'invention, - la figure 6 représente un répartiteur utilisé dans l'installation sur lequel est indiquée la répartition des couches de la structure des figures 4a et 4b. s L'invention va à présent être décrite en liaison avec les figures 1 à 6. La structure (2) multicouche selon l'invention est obtenue par coextrusion simultanée des différentes couches. L'installation (1) de coextrusion comportera un certain nombre d'extrudeuses (10, 1 1, 12, 13) dans lesquelles sont introduits les granulés (16), une extrudeuse (10, 11, 12, 13) o pour chaque couche, et un répartiteur (14) de couches permettant de réunir les couches avant leur introduction dans une filière (15). Cette installation (1) sera conforme à celle décrite dans les brevets FR 2 593 111 et FR 2 437 289 dont la requérante est titulaire. Un répartiteur (14) utilisé pour la formation d'une structure ayant une configuration spécifique décrite ci-dessous et représentée s en figures 4a, et 4b, est représenté en figure 6. Un répartiteur comporte un canal central (140) raccordé à l'entrée de la filière (15). Le long de ce canal central (140) sont placés plusieurs éléments juxtaposés, un élément (141) pour chaque couche de la structure à fabriquer. Chacun de ces éléments (141) juxtaposés comporte un canal radial relié à une sortie de matière d'une o extrudeuse (10, 11, 12, 13) et débouchant sur le canal central (140). Chaque 6 2826908 élément (141) comporte un organe de réglage de la quantité de matière à déposer. Selon l'invention, la structure (2) multicouche comprend une couche (A) constitué d'un composé antistatique permanent à base de polypropylène (PP) s et de polyéther block amides (PEBA). Ce composé pourra être, par exemple, celui fabriqué par la société "SCHULMAN PLASTICS" et distribué sous la désignation commerciaie "POLYSTAT NATURAL P 62381". Lors de la fabrication, par exemple, d'un pot pour produits laitiers, cette couche sera à l'extérieur pour exercer son action antistatique. Cette couche aura une o épaisseur moyenne constituant 1,5% de l'épaisseur totale de la structure multicouche. Sur cette couche antistatique est disposée une première couche de structure (B). Cette couche de structure est ajoutée pour ses propriétés thermo- macaniques et physico-chimiques. En effet, en particulier, cette première s couche de structure (B) constituera une barrière à la vapeur d'eau et conférera à la structure obtenue' une résistance au corps gras, à la température et une résistance à l'impact, c'est-à-dire une plus grande solidité. De plus, selon l'invention, cette première couche de structure (B) constituera une couche de support et d'accrochage de la couche antistatique (A). Cette première couche o de structure sera constituée d'un mélange de plusieurs composés. Ce mélange comprend notamment du polypropylène non modifié ainsi que du polypropylène modifié comprenant des greffes d'anhydride malélque. L'anhydride malélque est d'abord greffé sur du polypropylène homopolymère et ce polypropylène muni de greffes d'anhydride malélque est mélangé avec le polypropylène non modifié du mélange. La formule de l'anhydride maléique est C4H2O3 et sa formule développée est la suivante: CH CH 1 1 o'\of No 7 2826908 Le polypropylène homopolymère greffé d'anhydride malélque est vendu, par exemple, sous la marque déposée "OREVAC CA 100" et fabriqué par la société "ATOFINA". Les greffes d'anhydride malélque réagissent ch imiq uement avec les fonctions al cools des séq uences amides de la couche s antistatique (A) en créant des liaisons covalentes à l'interface entre les deux couches (A, B). Cette formation de liaisons covalentes entre l'anhydride malélque et les fonctions alcools des séquences amides du PEBA de la couche antistatique permet d'assurer un bon accrochage de la couche antistatique (A) sur cette première couche de structure (B). Ce moyen d'accrochage permet en o particulier d'éviter le décrochage de la couche antistatique (A) lors d'étirements de la structure (2) ou de l'impression et permet donc également de s'affranchir de disposer une couche épaisse d'antistatique. Le polypropylène non modifié du mélange, c'est-à-dire non greffé avec de l'anhydride malélque, comprendra du polypropylène copolymère. Le polypropylène copolymère comprend du polypropylène et de l'éthylène et est obtenu par polymérisation de polypropylène et d'éthylène. En revanche le polypropylène homopolymère est obtenu par polymérisation de polypropylène uniquement. Le polypropylène copolymère est plus visqueux et plus rugueux que le polypropylène ho mopolymère. En revanch e, le polyp ropylène homopolymère présente o l'avantage d'être plus rigide. Le mélange de cette première couche de structure (B) devra être constitué au minimum de 30% de polypropylène copolymère et de 3 à 5% de polypropylène modifié par l'anhydride maléique. Le reste du mélange pourra comprendre du polypropylène homopolymère, qui présente l'avantage aujourd'hui d'être moins cher que le polypropylène copolymère. Le reste du mélange pourra comprendre également un mélange-ma^tre à base de polyoléfine et de pigments organiques eVou minéraux pour obtenir la coloration du polypropylène du mélange. Le mélange pourra comprendre également un broyé de la structure (2) finale coextrudée provenant, par exemple, de rebuts de production, cette structure finale pouvant varier en fonction du nombre de so couches que l'on souhaite. Ces couches composant la structure seront 8 2826908 explicités ci-après. Le mélange pourra comprendre également un mélange ma^'tre à base de polyoléfine avec de la matière active anti-acide et neutralisante, ce mélange ma^'tre permettant de recycler le broyé lorsque celui- ci comprend de l'EVOH, I'EVOH étant un copolymère d'éthylène et d'alcool s polyvinyl iq ue, la teneu r molai re d'éthylène pa r rapport à l'alcool polyvinyl ique pouvant aller de 29 à 44%. Cette première couche de structure aura une épaisseur pouvant représenter 30 à 98,5% de 1'épaisseur totale de la structure. Sur cette première couche de structure peut être ajoutée une deuxième o couche de structure (C) ayant les mêmes propriétés thermo-mécaniques et physico-chimiques que la première couche de structure (B). Cette couche sera composée d'un mélange pouvant comprendre des taux variables de polypropylène homopolymère et de polyp ropylène co polymère. Le mélange pourra comprendre également comme dans la première couche de structure (B) un mélange-ma^'tre à base de polyoléfine et de pigments organiques eVou minéraux pour la coloration du polypropylène. Ce mélange constituant cette deuxième couche de structure (C) pourra étre constitué de 100% de polypropylène homopolymère ou inversement de 100% de polypropylène copolymère. L'homopolymère est plus rigide que le copolymère et le choix des proportions de copolymère eVou d'homoplymère dans le mélange sera dicté par les propriétés que l'on souhaite conférer à la structure finale. Cette deuxième couche de structure aura une épaisseur pouvant représenter 30 à % de 1'épaisseur totale de la structure. Sur cette deuxième couche de structure (C) peut être ajoutée une nouvelle couche de contact (D) alimentaire. Dans le domaine de l'alimentation et en particulier dans celui des pots préformés pour produits laitiers, cette couche sera en contact direct avec le produit contenu dans le pot. Cette couche (D) permet en particulier d'obtenir de bonnes conditions pour le thermoscellage d'un l'opercule sur un pot en conférant une bonne étanchéité o au pot lors de cette opération. Cette couche sera constituée d'un polypropylène 9 2826908 naturel homopolymère ou copolymère, présentant une fluidité supérieure aux mélanges des première et deuxième couches de structure (B. C) afin d'améliorer le comportement à la coextrusion. Cette couche de contact (D) alimentaire aura une épaisseur pouvant représenter 2 à 5% de 1'épaisseur totale de la structure. La configuration comprenant les couches superposées décrites ci- dessus, c'est à dire une couche d'antistatique (A), la première couche de structure (B), la deuxième couche de structure (C) et la couche de contact (D) alimentaire est représentée en figures 2a et 2b. Sur la figure 2a, la structure est o symétrique. Selon une autre configuration de la structure représentée en figure 3, sans s'éloigner du cadre de l'invention, la première couche de structure est remplacée par deux couches distinctes. Dans ces deux couches, on trouve une couche de structure (F), dite troisième couche de structure (F) , et une couche adhésive d'un liant (L) intercalée entre cette troisième couche de structure (F) et la couche antistatique (A) et permettant d'assurer l'accrochage de la couche antistatique sur cette quatrième couche de structure (F). La troisième couche de structure (F) a des propriétés thermo-mécaniques et physico-chimiques les mêmes que celles de la première couche de structure (B). En particulier, ces o propriétés seront la barrière à la vapeur d'eau, la résistance aux corps gras, à la température et à l'impact. Cette couche sera constituée d'un mélange comprenant notamment du polypropylène homopolymère eVou copolymère. Aucu ne proportion mi n i male de polypropylène co polymè re n'est exigée dans le mélange constituant cette couche. Comme dans la première couche de structure (B), le mélange de cette troisième couche de structure pourra comprendre un mélange-ma^'tre à base de polyoléfine et de pigments organiques eVou minéraux pour la coloration du polypropylène. De même, le mélange pourra comprendre du broyé de la structure finale obtenue provenant, par exemple, des rebuts de production. Ce mélange pourra comprendre enfin so un mélange-ma^'tre à base de polyoléfine avec de la matière active anti-acide et 2826908 neutralisante permettant le recyclage du broyé lorsque celui-ci comprend de l'EVOH. Cette troisième couche de structure aura une épaisseur pouvant représenter 30 à 95% de 1'épaisseur totale. En revanche ce mélange ne comprend pas de polypropylène comportant des greffes d'anhydride malélque pour améliorer 1'accrochage et 1'adhésion de la couche antistatique (A). En effet, la fonction accrochage de la couche antistatique (A) est assurée dans cette configuration de la structure (2) par une couche (L) intercalée entre la troisième couche de structure (F) décrite ci-dessus et la couche antistatique (A). o Cette couche adhésive de la couche antistatique (A) est constituée de polypropylène comportant des greffes d'anhydride malélque. L'anhydride maléique réagit chimiquement avec les fonctions OH des séquences amides du PEBA de la couche antistatique (A) en créant des liaisons covalentes à l'interface entre les deux couches (A, L). Cette couche pourra représenter 2 à 5% de 1'épaisseur totale de la structure. Il est intéressant d'ajouter à la structure, une couche (E) faisant barrière à l'oxygène et aux arômes pour protéger le produit contenu dans le pot. Cette couche (E) fonctionnelle barrière à l'oxygène et aux arômes est constituée d'un copolymère d'éthylène et d'alcool polyvinylique, appelé EVOH. La teneur o molaire de l'éthylène par rapport à l'alcool polyvinylique va de 29 à 44%. Cette couche aura une épaisseur pouvant représenter 2 à 8% de 1'épaisseur totale. Dans le cas o la structure comprend une couche fonctionnelle d'EVOH (E), il sera nocessaire d'accrocher cette couche avec des couches adhésives. Cette cou ch e fonction nel le d' EVOH (E) sera, par exem ple, pl acée entre la première couche de structure (B) et la deuxième couche de structure (C), la couche d'antistatique (A) étant superposée à la première couche de structure (B) et la deuxième couche de structure (C) superposée à la couche de contact (D) alimentaire. La couche d'EVOH adhère à la première couche de structure (B) par une première couche adhésive et à la deuxième couche de structure (C) par une seconde couche adhésive. Ces couches adhésives sont 11 2826908 semblables à celles utilisées pour l'accrochage de la couche antistatique (A). Elles pourront représenter chacune une épaisseur allant de 2 à 5% de l'épaisseur totale. Ces couches adhésives (L) sont donc constitués de polypropylène comprenant des greffes d'anhydride malélque réagissant chimiquement avec les fonctions OH de l'EVOH en créant des liaisons covalentes aux deux interfaces entre la couche d'EVOH et respectivement la première couche de structure (B) et la deuxième couche de structure (C) . Cette dernière configuration est représentée en figure 4a et 4b, la figure 4a représentant le cas o la structure est symétrique. Le répartiteur (14) de o couches utilisé dans l'installation pour former la structure (2) ayant cette configuration est représentée en figure 6. Sur cette figure 6, la deuxième couche de structure (C) est introduite dans le canal central (140) du répartiteur (14) relié à l'entrée de la filière (15), tandis que les autres couches (D, A, B. L, E, L) arrivent chacune par un élément (141) disposé ie long du canal central (140). Une première couche de liant (L) vient se déposer sur une face de la première couche de structure (C), ensuite la couche barrière à l'oxygène (E) vient se déposer sur cette couche de liant (L), puis une deuxième couche de liant (L) vient se déposer sur la couche barrière à l'oxygène (E), la première couche de structure (B) vient se déposer sur la deuxième couche de liant (L), la o couche antistatique (A) vient se déposer sur la première couche de structure (B) et enfin, avant l'entrée dans la filière (15), la couche de contact (D) alimentaire vient se déposer sur l'autre face de la deuxième couche de structure (C). Une variante à cette configuration représentée en figure 5 consiste à remplacer la première couche de structure (B) comprenant du polypropylène avec des greffes d'anhydride malélque par la troisième couche de structure (F) telle que décrite ci-dessus. Selon cette configuration, cette troisième couche de structure est intercalée entre la seconde couche de structure et la seconde couche adhésive de la couche d'EVOH. La couche d'antistatique n'est donc o plus accrochée sur la structure par l'anhydride maléique greffé sur le 12 2826908 polypropylène de la première couche de structure (B) mais par la première couche adhésive (L) de la couche d'EVOH. En effet, comme déjà décrit ci- dessus, les couches adhésives comprennent du polypropylène avec des greffes d'anhydride maléique réagissant avec les séquences amides du PEBA de la couche antistatique (A). Les configurations décrites ci-dessus sont aucunement limitatives et d'autres agencements entre les couches de la structure (2) pourront être envisagées. Il doit être évident pour ies personnes versées dans l'art que la o présente invention permet des modes de réalisation sous de nombreuses autres formes spécifiques sans l'éloigner du domaine d'application de l' invention comme revend iq u é. Par conséquent, les présents modes de réalisation doivent être considérés à titre d'illustration, mais peuvent être modifiés dans le domaine défini par la portée des revendications jointes, et I'invention ne doit pas être limitée aux détails donnés ci-dessus. REVENDICATIONS 1. Structure (2) multicouche pour le conditionnement de produit obtenu par coextrusion, caractérisée en ce qu'elle comprend au moins deux couches s superposées, - une couche (A) d'un composé antistatique permanent à base de polypropylène et de polyéther block amides (PEBA), - une couche de structure, dite première couche de structure (B), comprenant un mélange d'anhydride maléique greffé sur du opolypropylène homopolymère et de polypropylène sous forme de copolymère. 2. Structure selon la revendication 1, caractérisée en ce que le polypropylène de la première couche de structure (B) comprend au minimum % de copolymère de polypropylène. 153. Structure selon la revendication 1 ou 2, caractérisée en ce qu'elle comprend une couche de structure, dite deuxième couche de structure (C), sur la première couche de structure (B), cette deuxième couche de structure (C) comprenant du polypropylène. 4. Structure selon l'une des revendications 1 à 3, caractérisée en ce qu'elle comprend une couche de contact (D) alimentaire située à l'extérieur sur la deuxième couche de structure comprenant du polypropylène de fluidité supérieure au polypropylène de la première couche de structure (B) et de la deuxième couche de structure (C). 5. Structure selon la revendication 4, caractérisée en ce qu'entre la première couche de structure (B) et la deuxième couche de structure (C) est intercalée une couche de polymère barrière à l'oxygène (E), cette couche barrière à l'oxygène (E) étant liée à chacune de la première couche de structure (B) et de la deuxième couche de structure (C) par une couche adhésive (L) comprenant de l'anhydride malélque greffé sur du polypropylène. 14 2826908 6. Structure selon la revendication 5, caractérisée en ce qu'entre la couche adhésive (L) de la couche barrière à l'oxygène (E) sur la deuxième couche de structure (C) et la deuxième couche de structure (C) est intercalée une couche de structure, dite troisième couche de structure (F) comprenant du polypropylène. 7. Structure selon la revendication 4, caractérisée en ce que la première couche de structure (B) est divisée en deux couches distinctes, une couche de structure, dite quatrième couche de structure (F), comprenant du polypropylène et une couche adhésive (L) assurant l'accrochage de cette o dernière couche de structure (F) avec la couche antistatique (A) et comprenant de l'anhydride maléique greffé sur du polypropylène. 8. Structure selon l'une des revendications 1 à 7, caractérisée en ce que chaque couche de structure (B. C, F) comprend un mélange à base de polyoléfine et de pigments organiques eVou minéraux pour la coloration du s polypropylène. 9. Structure selon la revendication 5, caractérisée en ce que la couche polymère barrière à l'oxygène (E) est à base d'EVOH (copolymère d'éthylène et d'alcool polyvinylique). 10.Structure selon la revendication 5, caractérisée en ce que la couche o polymère barrière à l'oxygène (E) consiste en EVOH. 11. Structure selon l'une des revendications 1 à 10, caractérisée en ce que la première (B), la troisième (F) et la quatrième couche (F) de structure comprennent un broyé de la structure (2) multicouche obtenue. 12. Structure selon l'une des revendications 1 à 11, caractérisée en ce que la première couche de structure (B), la troisième couche de structure (F) et la quatrième couche de structure (F), comprennent un mélange à base de polyoléfine et de matière active et neutralisante pour permettre le recyclage du broyé lorsque celui-ci est obtenu à partir d'une structure (2) comprenant de l'EVOH. Is 2826908 13. Structure selon l'une des revendications 4 à 12, caractérisée en ce que le polypropylène de la deuxième (C), troisième (F) et quatrième couche (F) de structure est à base d'homopolymère de polypropylène eVou de copolymère de polypropylène. s 14. Structure selon l'une des revendications 1 à 13, caractérisée en ce que la couche de composé antistatique a une épaisseur représentant 1,5% maximum de l'épaisseur totale de la structure. 15. Procédé pour fabriquer la structure (2) multicouche des revendications 1 à 14, caractérisé en ce qu'il comprend, o - I'introduction de chaque matière constituant chaque couche de la structure (2) dans une extrudeuse, - I'introduction de la matière sortant d'une extrudeuse (10, 11, 12, 13) et constituant une couche de la structure (2), dans un canal central (140) d'un répartiteur (14) alimentant une filière (15) de s fabrication de feuilles multicouches, I'introduction des matières sortant des autres extrudeuses (10, 11, 12, 13) et constituant les autres couches de la structure, chacune, dans un élément (141) du répartiteur (14), ces éléments (141) étant juxtaposés le long du répartiteur (14) et comportant chacun un canal (142) débouchant dans le canal central (140) relié à la filière (15).